(57)【要約】【課題】反射率（不透明性）のより高い不透明石英ガラスの製造方法を提供する。【解決手段】シリカ粉末と窒化珪素粉末の混合粉末を酸水素火炎で溶融し、石英ガラスをターゲット上に堆積させて、独立した気泡を含有する不透明石英ガラスを製造する方法。前記シリカ粉末の粒度範囲は２０〜５００μｍの範囲であり、Ｄ５０（平均粒子径）は８０〜１６０μｍの範囲であり、かつ製造される不透明石英ガラスは、厚み３ｍｍにおいて波長０．４〜２．５μｍの全光線反射率の平均値が５０％以上の範囲である。【選択図】なし【特許請求の範囲】
【請求項１】
シリカ粉末と窒化珪素粉末の混合粉末を酸水素火炎で溶融し、石英ガラスをターゲット上に堆積させて、独立した気泡を含有する不透明石英ガラスを製造する方法であって、
前記シリカ粉末の粒度範囲が２０〜５００μｍの範囲であり、Ｄ５０（平均粒子径）が８０〜１６０μｍの範囲であり、かつ製造される不透明石英ガラスは、厚み３ｍｍにおいて波長０．４〜２．５μｍの全光線反射率の平均値が５０％以上の範囲である、
前記方法。
【請求項２】
前記シリカ粉末は、粒子径１７７μｍ以上の粒子の含有量が３０体積％以下である、請求項１に記載の方法。
【請求項３】
前記シリカ粉末は、粒子径１０５μｍ未満の粒子の含有量が１０体積％以上である、請求項１又は２に記載の方法。
【請求項４】
前記混合粉末中の窒化珪素粉末の含有量は、０．１〜１．０質量％の範囲である、請求項１〜３のいずれかに記載の方法。
【請求項５】
前記不透明石英ガラスは、気泡総表面積が５０ｃｍ2/ｃｍ3以上である、請求項１〜４のいずれかに記載の方法。
【請求項６】
前記不透明石英ガラスは、Ａｌ含有量が１０ｐｐｍ以下、Ｃａ、Ｎａの各含有量がそれぞれ１．３ｐｐｍ以下、Ｃｕ、Ｆｅ、Ｋ、Ｌｉ、Ｍｇの各含有量がそれぞれ１．０ｐｐｍ以下である、請求項１〜５のいずれかに記載の方法。
【発明の詳細な説明】
【技術分野】
【０００１】
本発明は、反射率が高い不透明石英ガラスの製造方法に関する。
【背景技術】
【０００２】
不透明石英ガラスは、半導体装置用部材に使用されるが、一部の半導体装置用部材に使用される不透明石英ガラスには、熱遮断性に優れ、かつ反射率（不透明性）が高い事が要求される。
【０００３】
従来、シリカ粉末を原料とする不透明石英ガラスの製造方法としては、電気溶融法と火炎溶融法が知られており、火炎溶融法によりシリカ粉末から不透明石英ガラスを製造する方法としては、例えば、窒化珪素等の発泡材を添加して溶融する方法が知られている（例えば、特許文献１）。この方法では、シリカ粉末原料とほぼ同程度の純度を有する不透明石英ガラスを製造することができ、比較的高純度の原料を用いれば、比較的高純度の不透明石英ガラスを製造することができる。
【先行技術文献】
【特許文献】
【０００４】
【特許文献１】特開平０５−２５４８８２号公報
【発明の概要】
【発明が解決しようとする課題】
【０００５】
特許文献１に記載の製造方法で製造された不透明石英ガラスが有する反射率（不透明性）は、特許文献１の図４のＡの曲線で示される。しかしながら、不透明石英ガラスを半導体製造装置に用いる場合、製造装置内の均熱性（温度分布の均一性）を高めるために、さらに高い反射率（不透明性）を有する不透明石英ガラスに対する要求がある。
【０００６】
しかしながら、不透明石英ガラスの反射率と製造条件との相関は、製造条件の変数が多く、かつ不透明石英ガラスの反射率の原因となる不透明石英ガラスの特性（例えば、密度や気泡径など）との関係も必ずしも明らかではない。特許文献１では、発泡材である窒化珪素の添加量及び平均粒子径を制御することの記載はある。しかし、最善の結果と考えられる実施例として記載された不透明石英ガラスの反射率（不透明性）は、厚み３ｍｍにおいて波長０．４〜２．５μｍの全光線反射率の平均値が約４５％であり、近時のより高い不透明性に対する要求を満たすには不十分であった。
【０００７】
そこで本発明は、反射率（不透明性）のより高い、具体的には、厚み３ｍｍにおいて波長０．４〜２．５μｍの全光線反射率の平均値が５０％以上、好ましくは５５％以上である不透明石英ガラスの製造方法を提供することにある。
【課題を解決するための手段】
【０００８】
本発明者らは、厚み３ｍｍにおいて波長０．４〜２．５μｍの全光線反射率の平均値が５０％以上、好ましくは５５％以上と、特許文献１に記載の不透明石英ガラスより格段に高い不透明石英ガラスの製造方法について種々検討した。その結果、火炎溶融法において、原料として特定の粒度及び粒子径を有するシリカ粉末を用いることで、前記全光線反射率の平均値を５０％以上、好ましくは５５％以上とすることができることを見出して、本発明を完成させた。
【０００９】
本発明は以下の通りである。
［１］
シリカ粉末と窒化珪素粉末の混合粉末を酸水素火炎で溶融し、石英ガラスをターゲット上に堆積させて、独立した気泡を含有する不透明石英ガラスを製造する方法であって、
前記シリカ粉末の粒度範囲が２０〜５００μｍの範囲であり、Ｄ５０（平均粒子径）が８０〜１６０μｍの範囲であり、かつ製造される不透明石英ガラスは、厚み３ｍｍにおいて波長０．４〜２．５μｍの全光線反射率の平均値が５０％以上の範囲である、
前記方法。
［２］
前記シリカ粉末は、粒子径１７７μｍ以上の粒子の含有量が３０体積％以下である、［１］に記載の方法。
［３］
前記シリカ粉末は、粒子径１０５μｍ未満の粒子の含有量が１０体積％以上である、［１］又は［２］に記載の方法。
［４］
前記混合粉末中の窒化珪素粉末の含有量は、０．１〜１．０質量％の範囲である、［１］〜［３］のいずれかに記載の方法。
［５］
前記不透明石英ガラスは、気泡総表面積が５０ｃｍ2/ｃｍ3以上である、［１］〜［４］のいずれかに記載の方法。
［６］
前記不透明石英ガラスは、Ａｌ含有量が１０ｐｐｍ以下、Ｃａ、Ｎａの各含有量がそれぞれ１．３ｐｐｍ以下、Ｃｕ、Ｆｅ、Ｋ、Ｌｉ、Ｍｇの各含有量がそれぞれ１．０ｐｐｍ以下である、［１］〜［５］のいずれかに記載の方法。
【発明の効果】
【００１０】
本発明によれば、厚み３ｍｍにおいて波長０．４〜２．５μｍの全光線反射率の平均値が５０％以上の不透明石英ガラスを製造することができる。
【発明を実施するための形態】
【００１１】
本発明は、独立した気泡を含有する不透明石英ガラスを製造する方法である。この本発明の方法では、シリカ粉末と窒化珪素粉末の混合粉末を酸水素火炎で溶融し、ターゲット上に石英ガラスを堆積させ、それにより独立した気泡を含有する不透明石英ガラスを得る。本発明の製造方法では、シリカ粉末と窒化珪素粉末の混合粉末を酸水素火炎で溶融する。酸水素火炎での溶融方法やターゲット上への石英ガラスの堆積方法等については、特許文献１を参照することができる。
【００１２】
本発明の製造方法において、シリカ粉末は、粒度範囲が２０〜５００μｍの範囲であり、かつＤ５０（平均粒子径）が８０〜１６０μｍの範囲であるものを用いる。
【００１３】
粒度範囲とは、シリカ粉末に含まれる個々のシリカ粒子の粒度（粒径）が収まる範囲を意味する。この粒度範囲が２０〜５００μｍの範囲である。シリカ粉末に含まれる個々のシリカ粒子は最低でも、２０μｍ以上の粒径を有し、最大でも５００μｍ以下の粒径を有する。シリカ粉末の粒度範囲がこの範囲内であることで、かつＤ５０（平均粒子径）を所定範囲にすることで、本発明所望の不透明石英ガラス（厚み３ｍｍにおいて波長０．４〜２．５μｍの全光線反射率の平均値が５０％以上）を得ることができる。シリカ粉末の粒度範囲は、好ましくは３０〜４００μｍの範囲であり、より好ましくは３０〜３５０μｍの範囲である。
【００１４】
シリカ粉末としては、Ｄ５０（平均粒子径）が８０〜１６０μｍの範囲の粉末を用いる。Ｄ５０（平均粒子径）がこの範囲のシリカ粉末を用いることで、なおかつシリカ粉末の粒度範囲が上記範囲であることで、本発明所望の高反射率の不透明石英ガラスを得ることができる。粒子が大きくなるとガラス中の気泡径が大きくなる傾向がある。Ｄ５０は、好ましくは９０〜１５０μｍの範囲である。シリカ粉末の粒度範囲及びＤ５０（平均粒子径）の測定は、実施例に記載のレーザー回折粒子径分布測定装置を用いて実施することができる。
【００１５】
混合粉末に用いるシリカ粉末は、好ましくは１７７μｍ以上の粒子の含有量が３０体積％以下であることが、本発明所望の高反射率の不透明石英ガラスを得るという観点から好ましい。１７７μｍ以上の粒子の含有量は、より好ましくは１８体積％以下である。さらに、混合粉末に用いるシリカ粉末は、好ましくは１０５μｍ未満の粒子の含有量が１０体積％以上であることが、本発明所望の高反射率の不透明石英ガラスを得るという観点から好ましい。１０５μｍ未満の粒子の含有量は、より好ましくは１５体積％以上であり、さらに好ましくは２０体積％以上である。
【００１６】
特許文献１の方法でもシリカ粉末と窒化珪素粉末の混合粉末を用い、酸水素火炎での溶融及びターゲット上への石英ガラスの堆積を行うことで、不透明石英ガラスを製造する。表１に示された実施例１で使用したシリカ粉末は、粒度範囲が５０〜７００μｍの範囲（推定）、Ｄ５０（平均粒子径）が約２００μｍである。これにより美観上すぐれた白色の不透明石英ガラスを得たと記載している（特許文献１の段落００２４）。特許文献１の方法で用いたシリカ粉末は、Ｄ５０（平均粒子径）が本発明の範囲を大きく上回る。さらに、特許文献１の方法で用いられたシリカ粉末は、１７７μｍ以上の粒子の含有量が６２．１％であり、１０５μｍ未満の粒子の含有量が１．1％である。
【００１７】
本発明において混合粉末に用いるシリカ粉末は、上記の粒度範囲及びＤ５０以外には特に制限はない。例えば、純化処理した天然水晶粉末やシリコンアルコキシドの加水分解によって製造された非晶質粉末等を用いることが出来る。
【００１８】
また、シリカ粉末の純度については、高純度の不透明石英ガラスを得る為には、例えば、Ａｌが１０ｐｐｍ以下、Ｃａ、Ｎａの各々が１．３ｐｐｍ以下、Ｃｕ、Ｆｅ、Ｋ、Ｌｉ、Ｍｇの各々が１．０ｐｐｍ以下であることが好ましい。不透明石英ガラスは、高純度である程、半導体製造装置等に用いる場合には、コンタミ回避の観点で好ましい。
【００１９】
シリカ粉末と窒化珪素粉末の混合粉末に用いる窒化珪素粉末は、酸水素火炎での溶融及びターゲット上への石英ガラスの堆積に際して、熱分解して、泡の形成を補助する。但し、泡の形成は、窒化珪素粉末によってのみ生じるものではなく、泡の形成状況（泡の数や大きさの変動）は、シリカ粉末の性状及び堆積条件等によっても変動する。混合粉末に含まれる窒化珪素粉末の含有量は、０．１〜１．０質量％の範囲とすることが好ましい。混合粉末に含まれる窒化珪素粉末の含有量が、０．１〜１．０質量％の範囲であれば、所望の全光線反射率を有する不透明石英ガラスを比較的容易に得ることができる。混合粉末に含まれる窒化珪素粉末の含有量は、好ましくは０．１〜０．５質量％、より好ましくは０．１０〜０．３０質量％、さらに好ましくは０．１０〜０．２０質量％の範囲である。窒化珪素粉末の添加量は、少なすぎるとガラスの密度が高くなり気泡個数や気泡総表面積が減少し高反射率の不透明石英ガラスを得られ難くなる傾向がある。一方、添加量が多すぎると、密度の低下および大きな気泡の含有がある為、ガラスの強度の低下や、部材の洗浄工程等で浸食されやすい等の問題が発生し易くなる傾向がある。
【００２０】
窒化珪素粉末は、既知の材料を、粒子径などの調整を除いては、そのまま利用できる。例えば四塩化珪素、シリコン、シリカ等を原料とし、それらを窒化することにより得られた粉末等を用いることが出来る。
【００２１】
本発明の製造方法においては、原料となるシリカ粉末及び窒化珪素粉末を混合する。混合方法は限定されず、ロッキングミキサー、クロスミキサー、ポットミル、ボールミル、Ｖ型混合器等を用いることができる。次に、得られた混合粉末をターゲット上に酸水素火炎バーナーで溶融堆積し、不透明石英ガラスを製造する。
【００２２】
本発明の方法で製造される不透明石英ガラスは、厚み３ｍｍにおいて波長０．４〜２．５μｍの全光線反射率の平均値が５０％以上であり、好ましくは５０〜７５％の範囲である。全光線反射率の平均値は、シリカ粉末種類（特に粒度）、窒化珪素粉末の種類（特に粒度）等の条件により変動する。本発明では、シリカ粉末の平均粒子径が比較的小さい８０〜１６０μｍの範囲であるので、全光線反射率の平均値は比較的高くなる傾向があり、全光線反射率の平均値は、例えば、５５％以上の範囲とすることもできる。
【００２３】
本発明の方法で製造される不透明石英ガラスは、全光線反射率の平均値が上記値であること以外に気泡総表面積が５０ｃｍ2/ｃｍ3以上であることが、高反射率の不透明石英ガラスであるという観点から好ましい。気泡総表面積は、好ましくは６０ｃｍ2/ｃｍ3以上、より好ましくは７０ｃｍ2/ｃｍ3以上である。
【００２４】
本発明により形成された不透明石英ガラスは、高反射率であることから、半導体製造装置用部材に利用することができる。具体的には、フランジ、断熱フィン、ライナーなどが挙げられる。
【００２５】
上記のような部材は、不透明石英ガラス単独で使用してもよいし、透明石英ガラスと不透明石英ガラスを組合せてもよい。組合せの方法は、単純に不透明石英ガラスと透明石英ガラスを配置したり、不透明石英ガラスの表面に透明石英ガラス層を付与したりする方法等が挙げられる。
【実施例】
【００２６】
以下、本発明を実施例に基づいて更に詳細に説明する。但し、実施例は本発明の例示であって、本発明は実施例に限定される意図ではない。なおシリカ粉末の粒度等は以下により行った。
【００２７】
〜シリカ粉末の粒度〜
シリカ粉末の粒度測定は、マイクロトラック・ベル（株）製、レーザー回折粒子径分布測定装置、商品名「ＭＴ３０００II」を用いて測定した。
【００２８】
〜不純物の分析〜
シリカ粉末及び不透明石英ガラスの不純物分析は、公知の方法であるＩＣＰ発光分析法により分析した。
【００２９】
〜不透明石英ガラスの密度〜
不透明石英ガラスを切断し試料を作製した。公知の方法であるアルキメデス法により密度を求めた。
【００３０】
〜不透明石英ガラスの平均気泡径〜
不透明石英ガラスを切断し試料を作製した。（株）キーエンス製、デジタルマイクロスコープ、商品名「ＶＨＸ−９００Ｆ」を使用し撮影した画像を解析し、平均気泡径、平均気泡表面積、平均気泡体積を求めた。
【００３１】
上記測定した密度と平均気泡体積から気泡個数（個/ｃｍ3）を求めた。平均気泡表面積と気泡個数から気泡総表面積（ｃｍ2/ｃｍ3）を求めた。
【００３２】
〜不透明石英ガラスの全光線反射率〜
不透明石英ガラスを切断機と研削装置を用いて３０ｍｍ×３ｍｍ（厚さ）の大きさに加工して測定用サンプルとした。これを（株）島津製作所製、真空紫外分光光度計、商品名「ＵＶ−３１００ＰＣ」を使用し、波長０．４〜２．５μｍの全光線反射率を測定した。
【００３３】
（実施例１）
市販品の純化処理した天然水晶粉末と窒化珪素粉末を出発原料とした。この天然水晶粉末の粒度は４０〜４００μｍの範囲で平均粒子径（Ｄ５０）は１２９μｍであった。また、窒化珪素は、市販品を使用した。窒化珪素の添加量を０．１２質量％とした。天然水晶粉末と窒化珪素の混合はポットミルで十分行った。
【００３４】
得られた混合粉末を酸水素火炎にフィードし、ターゲット上に堆積させた。φ１６０ｍｍ×３００ｍｍ（長さ）の不透明石英ガラスを製造した。
【００３５】
製造した不透明石英ガラスの不純物分析を上記方法により行い、結果を表１に示す。原料に用いた天然水晶粉末の不純物分析結果も表１に併記する。
【００３６】
製造した不透明石英ガラスを加工し、上記方法により密度、平均気泡径、平均気泡表面積、平均気泡体積、全光線反射率の測定を行った。さらに、測定した密度と平均気泡径、平均気泡表面積の値から気泡数と気泡総表面積を求めた。
【００３７】
この不透明石英ガラスの気泡総表面積及び均全光線反射率を表２に示す。この不透明石英ガラスの平均全光線反射率は、６１．３％と高い値であった。
【００３８】
（実施例２）
窒化珪素の添加量を０．１５質量％としたこと以外は実施例１と同様にして不透明石英ガラスを得た。実験条件及び不透明石英ガラスの物性を表２に示す。この不透明石英ガラスの平均全光線反射率は、６６．０％と高い値であった。
【００３９】
（実施例３）
φ５５０ｍｍ×１０００ｍｍ（長さ）の不透明石英ガラスを製造したこと以外は実施例１と同様にして不透明石英ガラスを得た。実験条件及び不透明石英ガラスの物性を表２に示す。この不透明石英ガラスの平均全光線反射率は、５６．９％と高い値であった。
【００４０】
（比較例１）
特許文献１の実施例１に記載の方法の条件及び得られた不透明石英ガラスの物性を、推定値も含めて表２に示す。
【００４１】
【表１】
2020033221.tif 000002
【００４２】
【表２】
2020033221.tif 000003
【００４３】
【表３】
2020033221.tif 000004
【００４４】
上記実施例１〜３の実験結果から、本発明によれば、平均全光線反射率が５０％以上と高い不透明性を有する不透明石英ガラスが得られることが分かる。
【産業上の利用可能性】
【００４５】
本発明は、石英ガラスの製造分野において有用である。